СПОСОБ ПОЛУЧЕНИЯ ПОВТОРНО ДИСПЕРГИРУЮЩИХСЯ ЧАСТИЦ ДИОКСИДА КРЕМНИЯ С МОДИФИЦИРОВАННОЙ ПОВЕРХНОСТЬЮ

1. Способ получения частиц диоксида кремния с модифицированной поверхностью, обладающих средним диаметром, равным не более 100 нм, включающий стадии
a) получения предварительной дисперсии,
b) проводимого при высоком давлении размола предварительной дисперсии с получением дисперсии,
c) удаления жидкой фазы дисперсии,
предварительная дисперсия содержит
а1) частицы диоксида кремния с модифицированной поверхностью, которые
- по меньшей мере частично агрегированы,
- связаны с компонентом, модифицирующим поверхность, связями Si-O-Si и
- все еще содержат реакционноспособные группы на своей поверхности,
а2) одно или большее количество кремнийорганических соединений, которые
- содержат по меньшей мере одну связь кремний-углерод и
- по меньшей мере одну функциональную группу, которая может взаимодействовать с реакционноспособными группами с образованием ковалентной связи Si-O-Si, и
а3) один или большее количество растворителей.
2. Способ по п.1, отличающийся тем, что используют частицы диоксида кремния с модифицированной поверхностью пирогенного происхождения.
3. Способ по п.1, отличающийся тем, содержание использующихся частиц диоксида кремния с модифицированной поверхностью в пересчете на предварительную дисперсию составляет от 1 до 50 мас.%.
4. Способ по пп.1-3, отличающийся тем, что использующимся кремнийорганическим соединением является силиламин.
5. Способ по пп.1-3, отличающийся тем, что содержание кремнийорганического соединения в пересчете на количество использующихся частиц диоксида кремния с модифицированной поверхностью составляет от 0,01 до 10 мас.%.
6. Способ по пп.1-3, отличающийся тем, что использующимися растворителями являются один или большее количество летучих органических растворителей.
7. Способ по пп.1-3, отличающийся тем, что размол при высоком давлении проводят так, что предварительную дисперсию разделяют по меньшей мере на два субпотока и последние помещают под давление и сбрасывают давление через одно сопло, каждое направленное в общее положение столкновения.
1
8. Способ по п.7, отличающийся тем, что струи субпотоков обладают скоростью, равной не менее 300 м·с.
9. Способ по пп.1-3, отличающийся тем, что жидкую фазу удаляют путем распылительной сушки.
10. Частицы диоксида кремния с модифицированной поверхностью, полученные способом по пп.1-9.
11. Применение частиц диоксида кремния с модифицированной поверхностью по п.10 в порошкообразных тонерах, силиконовом каучуке, клеях и стойких к царапанию покрытиях поверхностей.